СПОСОБ ЭКСПЛУАТАЦИИ ДОМЕННОЙ ПЕЧИ И СПОСОБ ПРОИЗВОДСТВА РАСПЛАВЛЕННОГО ЧУГУНА

1. Способ эксплуатации доменной печи, в которой железооксидный сырьевой материал восстанавливается для получения расплавленного чугуна, включающий загрузку железооксидного сырьевого материала, кокса и частично восстановленного железа из верхней части печи доменной печи, а также вдувание пылевидного угля и обогащенного кислородом воздуха из фурмы доменной печи, причем способ эксплуатации доменной печи содержит:
top
первый этап, на котором регулируют расход загружаемого кокса при контроле температуры T верхней части печи;
top
второй этап, на котором регулируют расход вдуваемого пылевидного угля при контроле кажущейся скорости u печного газа и температуры T верхней части печи;
f
top
третий этап, на котором регулируют степень обогащения кислородом обогащенного кислородом воздуха при контроле температуры T горения в фурме и температуры T верхней части печи; и
четвертый этап, на котором определяют должна ли регулироваться расход вдуваемого обогащенного кислородом воздуха на основе значения кажущейся скорости u печного газа.
top
2. Способ по п. 1, в котором, когда расход загружаемого частично восстановленного железа увеличивается на первом этапе, расход загружаемого кокса уменьшается в пределах диапазона, где температура T верхней части печи удовлетворяет следующему выражению (1):
top
topmin
topmin
T≥T (1), где в выражении (1) T является заданной температурой, которая устанавливается в пределах диапазона, равного или ниже 120°C];
top
на втором этапе расход вдуваемого пылевидного угля увеличивается в пределах диапазонов, где кажущаяся скорость u печного газа и температура T верхней части печи соответственно удовлетворяют следующим выражениям (2) и (3):
max
u≤u (2)
top
topmax
max
topmax
T≤T (3), где в выражении (2) u является заданной скорость, которая устанавливается в пределах диапазона 100-150 м/мин, и в выражении (3) T является заданной температурой, которая устанавливается в пределах диапазона, равного или выше 180°C;
top
f
на третьем этапе степень обогащения кислородом увеличивается в пределах диапазона, где температура T верхней части печи и температура T горения соответственно удовлетворяют вышеуказанному выражению (1) и следующему выражению (4):
f
fmax
fmax
T≤T (4), где в выражении (4) T является заданной температурой, которая устанавливается в пределах диапазона, равного или выше 2300°C; и
на четвертом этапе, если кажущаяся скорость u печного газа не удовлетворяет вышеуказанному выражению (2), расход вдуваемого обогащенного кислородом воздуха уменьшается так, что кажущаяся скорость u печного газа удовлетворяет вышеуказанному выражению (2).
3. Способ по п. 1 или 2, в котором после четвертого этапа, второй этап, третий этап и четвертый этап повторно выполняются, пока кажущаяся скорость u печного газа не будет удовлетворять следующему выражению (5):
max
top
u=u (5), и/или пока температура T верхней части печи не будет удовлетворять следующему выражению (6):
top
topmin
T=T(6).
4. Способ по п. 1 или 2, в котором после четвертого этапа, если кажущаяся скорость u печного газа удовлетворяет следующему выражению (7):
max
u<u (7), расход вдуваемого обогащенного кислородом воздуха увеличивается, и далее первый этап, второй этап, третий этап и четвертый этап повторно выполняются.
top
top
topmin
5. Способ по п. 1 или 2, в котором после четвертого этапа, если температура T верхней части печи удовлетворяет следующему выражению (8): T>T (8),
первый этап, второй этап, третий этап и четвертый этап повторно выполняются.
6. Способ по п. 1 или 2, в котором на третьем этапе степень обогащения кислородом регулируется в пределах диапазона, превышающего 8% и равного или ниже 16%.
7. Способ по п. 1 или 2, в котором расход вдуваемого пылевидного угля превышает 130 килограмм на тонну расплавленного чугуна.
8. Способ по п. 1 или 2, в котором расход загружаемого частично восстановленного железа составляет 100-600 кг на тонну расплавленного чугуна.
9. Способ по п. 1 или 7, в котором степень обогащения кислородом регулируется в пределах диапазона, превышающего 8% и равного или ниже 16%.
10. Способ по п. 1 или 2, в котором содержание углерода частично восстановленного железа составляет 2,3-5,9% по массе.
11. Способ по п. 1 или 2, в котором процент частично восстановленного железа, имеющего диаметр частиц, меньший пяти миллиметров, во всем частично восстановленном железе, загружаемом в доменную печь, равен или ниже 10% по массе.
2
12. Способ по п. 1 или 2, в котором прочность на раздавливание частично восстановленного железа, загружаемого в доменную печь, равна или выше 30 кг/см.
13. Способ эксплуатации доменной печи, в котором железооксидной сырьевой материал восстанавливают для получения расплавленного чугуна, включающий загрузку железооксидного сырьевого материала, кокса и частично восстановленного железа из верхней части печи доменной печи, а также вдувание пылевидного угля и обогащенного кислородом воздуха из фурмы доменной печи, в котором, когда степень обогащения кислородом обогащенного кислородом воздуха определена как x (%), и расход вдуваемого пылевидного угля на тонну расплавленного чугуна определена как y (кг/т), x и y удовлетворяют следующим выражениям (9) и (10):
25x-175<y<31x+31 (9)
y>130 (10)
14. Способ по п. 13, в котором расход вдуваемого пылевидного угля превышает 130 кг на тонну расплавленного чугуна.
15. Способ по п. 13 или 14, в котором расход загружаемого частично восстановленного железа составляет 100-600 кг на тонну расплавленного чугуна.
16. Способ по п. 13 или 14, в котором степень обогащения кислородом регулируется в пределах диапазона, превышающего 8% и равного или ниже 16%.
17. Способ по п. 13 или 14, в котором содержание углерода частично восстановленного железа составляет 2,3-5,9% по массе.
18. Способ по п. 13 или 14, в котором процент частично восстановленного железа, имеющего диаметр частиц, меньший пяти миллиметров, во всем частично восстановленном железе, загружаемом в доменную печь, равен или ниже 10% по массе.
2
19. Способ по п. 13 или 14, в котором прочность на раздавливание частично восстановленного железа, загружаемого в доменную печь, равна или выше 30 кг/см.
20. Способ производства расплавленного чугуна для производства расплавленного чугуна, с помощью способа эксплуатации доменной печи по любому из пп. 1-19.